(57)【要約】      （修正有）【課題】高濃度印画を行うに際し、特定の滑剤成分を用いることなく印画シワ、印画不良の発生を防止でき、高品質の画像形成が可能な画像形成方法、および熱転写シートとサーマルヘッドとの組合せを提供する。【解決手段】基材１の表面に染料層２が設けられ、基材の裏面にバインダーと、融点が１１０℃以上１５０℃以下の滑剤成分が含有され、一方で、融点が２００℃以上の滑剤成分は含有されていない背面層３が設けられた熱転写シート１０と、支持基板上に、熱転写シートの搬送方向に対して垂直方向に配列された複数の発熱部と、染料を転写するときに発熱する発熱部の温度を平坦化する平坦化手段を備えるサーマルヘッドを用いて画像を形成する。【選択図】図７
2013203051.tif 000002
【特許請求の範囲】
【請求項１】
基材の表面に染料層が設けられ、前記基材の裏面に背面層が設けられた熱転写シートの染料層と、熱転写受像シートとを重ね合わせ、サーマルヘッドを用いて前記熱転写シートの背面層側に熱を印加し、前記染料層の染料を前記熱転写受像シート上に転写する画像形成方法であって、
前記背面層には、バインダーと、融点が１１０℃以上１５０℃以下の滑剤成分が含有され、一方で、融点が２００℃以上の滑剤成分は含有されておらず、
前記サーマルヘッドは、支持基板上に、前記熱転写シートの搬送方向に対して垂直方向に配列された複数の発熱部と、前記染料を転写するときに発熱する前記発熱部の温度を平坦化する平坦化手段を備えることを特徴とする画像形成方法。
【請求項２】
前記背面層の固形分総量に対し、前記融点が１１０℃以上１５０℃以下の滑剤成分が、１０質量％以上３０質量％以下の範囲内で含有されていることを特徴とする請求項１に記載の画像形成方法。
【請求項３】
前記平坦化手段が、前記発熱部を前記搬送方向に対して垂直方向に２以上に分割する発熱部分割体であることを特徴とする請求項１又は２に記載の画像形成方法。
【請求項４】
サーマルヘッドと、これと組合せて用いられる熱転写シートとの組合せであって、
前記熱転写シートは、基材の表面に染料層が設けられ、基材の裏面に背面層が設けられ、
前記背面層には、バインダーと、融点が１１０℃以上１５０℃以下の滑剤成分が含有され、一方で、融点が２００℃以上の滑剤成分は含有されておらず、
前記サーマルヘッドは、支持基板上に、前記熱転写シートの搬送方向に対して垂直方向に配列された複数の発熱部と、前記染料を転写するときに発熱する前記発熱部の温度を平坦化する平坦化手段を備えるサーマルヘッドであることを特徴とする、
熱転写シートとサーマルヘッドとの組合せ。
【発明の詳細な説明】
【技術分野】
【０００１】
本発明は、画像形成方法、熱転写シートとサーマルヘッドとの組合せに関する。
【背景技術】
【０００２】
従来、基材の一方の面に昇華性染料を含有する染料層を設けた熱転写シートと、熱転写受像シートとを重ね合わせ、基材の他方の面側とサーマルヘッドとを接触させながらサーマルヘッドの発熱部を発熱させることで昇華性染料を熱転写受像シート上に転写する昇華転写方式が知られている。この、昇華転写方式によれば、熱転写シートに印加する熱エネルギー量によってドット単位で昇華性染料の移行量を制御でき濃度階調が可能であることから、画像が非常に鮮明であり、且つ透明性、中間調の色再現性、階調性に優れフルカラー写真画像に匹敵する高品質画像を形成することができる。
【０００３】
昇華転写方式で用いられるサーマルヘッドとしては、例えば、支持基板上に熱転写シートの搬送方向に対して垂直方向に配列された複数の発熱部を有しているもの（特許文献１参照）が一般的であり、この発熱部を発熱させたときの熱エネルギーによって、熱転写受像シート等の記録媒体に文字や図形などの画像を形成する。
【０００４】
ところで、画像形成時に、熱転写シートの基材とサーマルヘッドとが直接的に接触した状態で印画を行うと、基材とサーマルヘッド間に生じる摩擦力により走査時にスティッキングが発生し印画不良となる場合がある。したがって、熱転写シートの分野においては、基材の他方面に、耐熱性の向上や滑性付与による走行安定性を目的として背面層を設けることが通常行われている。
【０００５】
近時、高濃度印画に対する市場の要求は高く、背面層にかかる熱エネルギーは増加傾向にある。このような要求を満足させるためには、高濃度印画に必要なエネルギーをサーマルヘッドの発熱部から万遍なく生じさせる必要がある。すなわち、発熱部の一部の領域から高濃度印画に必要なエネルギーを発生させるだけでは足りず、発熱部全体から高濃度印画に必要な熱エネルギーを発生させる必要がある。
【０００６】
ところで、上記特許文献１に提案がされているような一般的なサーマルヘッドでは、印画時に発熱する発熱部の温度分布は、副走査方向の中央にピークを持つ。したがって、高濃度印画に必要なエネルギーを発熱部全体から万遍なく生じさせるためには、発熱部の端部近傍から生じる熱エネルギーが、高濃度印画が可能な熱エネルギー以上となるように設定する必要がある。しかしながら、発熱部の端部近傍から生じさせる熱エネルギーを、高濃度印画が可能な熱エネルギー以上となるように設定した場合には、発熱部の副走査方向の中央部からは、高濃度印画が必要な熱エネルギーを遥かに超える熱エネルギーが生ずる。
【０００７】
また、背面層に何らの対策を行わずに、高濃度印画が可能な熱エネルギーを遥かに超える熱エネルギーを背面層に加えた場合には、背面層のサーマルヘッドに対する摩擦係数は高くなり、背面層がサーマルヘッド部材に溶融付着することによるスティッキングや、印画シワ、印画キズが発生する。
【先行技術文献】
【特許文献】
【０００８】
【特許文献１】特開２００８−２２１７３８号公報
【特許文献２】特開２０１０−０８９４９１号公報
【発明の概要】
【発明が解決しようとする課題】
【０００９】
そこで、現時点では、背面層に、上記のように非常に高い熱エネルギーが加わった場合の滑性を満足させることができる滑剤成分を含有せしめることで、かかる問題を防止している。例えば、特許文献２には、融点が２３０℃程度のステアリルリン酸亜鉛を含有する背面層が提案されており、ステアリルリン酸亜鉛によって、背面層に非常に高い熱エネルギーが加わったときの滑性を満足させている。
【００１０】
硬化系の背面層では滑剤比率が高くなるにつれ、背面層の硬化が抑制されることから、硬化系の背面層では滑剤成分の含有比率は可能な限り少ないことが好ましい。しかしながら、背面層の滑性不足に起因する種々の問題を改善するためには、上述したように、高濃度印画に必要な熱エネルギーを遥かに超える熱エネルギーが背面層にかかる場合の滑性についても考慮せねばならず、このことが、滑剤成分の含有比率を低減させることへの障害となっていた。また、背面層に含有される滑剤成分の種類が増えるほど、背面層の製造工程の安定性が低下することとなる。
【００１１】
本発明はこのような状況においてなされたものであり、高濃度印画を行うに際し、特定の滑剤成分を用いることなく印画シワ、印画不良の発生を防止でき、高品質の画像形成が可能な画像形成方法、及び、この画像形成に用いられる熱転写シートとサーマルヘッドとの組合せを提供することを主たる課題とする。
【課題を解決するための手段】
【００１２】
上記課題を解決するための本発明は、基材の表面に染料層が設けられ、前記基材の裏面に背面層が設けられた熱転写シートの染料層と、熱転写受像シートとを重ね合わせ、サーマルヘッドを用いて前記熱転写シートの背面層側に熱を印加し、前記染料層の染料を前記熱転写受像シート上に転写する画像形成方法であって、前記背面層には、バインダーと、融点が１１０℃以上１５０℃以下の滑剤成分が含有され、一方で、融点が２００℃以上の滑剤成分は含有されておらず、前記サーマルヘッドは、支持基板上に、前記熱転写シートの搬送方向に対して垂直方向に配列された複数の発熱部と、前記染料を転写するときに発熱する前記発熱部の温度を平坦化する平坦化手段を備えることを特徴とする。
【００１３】
また、前記背面層の固形分総量に対し、融点が１１０℃以上１５０℃以下の滑剤成分が、１０質量％以上３０質量％以下の範囲内で含有されていてもよい。また、前記平坦化手段が、前記発熱部を前記搬送方向に対して垂直方向に２以上に分割する発熱部分割体であってもよい。
【００１４】
また、上記課題を解決するための本発明は、サーマルヘッドと、これと組合せて用いられる熱転写シートとの組合せであって、前記熱転写シートは、基材の表面に染料層が設けられ、前記基材の裏面に背面層が設けられ、前記背面層には、バインダーと、融点が１１０℃以上１５０℃以下の滑剤成分が含有され、一方で、融点が２００℃以上の滑剤成分は含有されておらず、前記サーマルヘッドは、支持基板上に、前記熱転写シートの搬送方向に対して垂直方向に配列された複数の発熱部と、前記染料を転写するときに発熱する前記発熱部の温度を平坦化する平坦化手段を備えるサーマルヘッドであることを特徴とする。
【発明の効果】
【００１５】
本発明の画像形成方法や、熱転写シートとサーマルヘッドとの組合せによれば、高濃度印画を行うに際し、特定の滑剤成分を用いることなく印画シワ、印画不良の発生を防止でき、高品質の画像形成が可能となる。
【図面の簡単な説明】
【００１６】
【図１】本発明に用いられるサーマルヘッドの一例を示す図である。
【図２】図１におけるＩＩ−ＩＩ矢視断面図である。
【図３】本発明に用いられるサーマルヘッドの一例を示す斜視図である。
【図４】サーマルヘッドを用いた熱転写プリンタの一例を示す概略断面図である。
【図５】副走査方向の温度分布の一例を示すグラフである。
【図６】本発明に用いられるサーマルヘッドの他の一例を示す図である。
【図７】本発明に用いられる熱転写シートの一例を示す概略断面図である。
【発明を実施するための形態】
【００１７】
以下に、本発明の画像形成方法、および熱転写シートとサーマルヘッドとの組合せについて詳細に説明する。本発明の画像形成方法は、図７に示される、基材１の表面に染料層２が設けられ、基材１の裏面に背面層３が設けられた熱転写シート１０の染料層２と、熱転写受像シートとを重ね合わせ、サーマルヘッドを用いて熱転写シートの背面層３側に熱を印加し、染料層２の染料を熱転写受像シート上に転写する画像形成方法であって、背面層３には、バインダーと、融点が１１０℃以上１５０℃以下の滑剤成分が含有され、一方で、融点が２００℃以上の滑剤成分は含有されておらず、サーマルヘッド１００は、支持基板１０１上に、熱転写シートの搬送方向に対して垂直方向に配列された複数の発熱部１０５と、染料を転写するときに発熱する発熱部１０５の温度を平坦化する平坦化手段を備えている点に特徴を有するものである。以下、本発明の画像形成方法、及び熱転写シートとサーマルヘッドとの組合せに用いられるサーマルヘッド１００、熱転写シート１０、熱転写受像シートについて具体的に説明する。
【００１８】
＜＜サーマルヘッド＞＞
本発明に用いられるサーマルヘッドは、図１、図２に示すように、支持基板１０１上に、熱転写シートの搬送方向（副走査方向１２０ａ）に対して垂直方向（主走査方向１２０ｂ）に配列された複数の発熱部１０５と、染料を転写するときに発熱する発熱部１０５の温度を平坦化する平坦化手段を備えている点に特徴を有するものである。なお、図１は、本発明に用いられるサーマルヘッドの一例を示す図であり、保護層膜を除いて一部を拡大した上面図である。図２は、図１のＩＩ−ＩＩ矢視断面図である。
【００１９】
本願明細書において、発熱部１０５の温度を平坦化する平坦化手段とは、発熱部１０５の副走査方向１２０ａの温度ピークを平坦化させることができるあらゆる手段を採用することができる。以下に示す実施形態では、（１）発熱部を分割する発熱部分割体を設けて、発熱部を副走査方向に２以上に分割することで、発熱部の副走査方向１２０ａの温度ピークを平坦化させる、或いは（２）熱拡散部を設けて、発熱部から発熱される熱を周辺に拡散することで、発熱部の副走査方向１２０ａの温度ピークを平坦化させている。
【００２０】
平坦化手段の説明をするにあたり、サーマルヘッドの一般的構成について説明する。図３は、本発明に用いられるサーマルヘッドの一例を示す斜視図であり、図４は、サーマルヘッドを用いた熱転写プリンタの一例を示す概略断面図である。なお、本発明に用いられるサーマルヘッドは、上述したように、発熱部の副走査方向１２０ａの温度ピークを平坦化させる手段を有している点を特徴とするものであり、その他の構成については従来公知のものを適宜選択することができ、以下に示す例にいかなる限定もされることはない。
【００２１】
図３に示すように、一実施形態のサーマルヘッド１００は、発熱体板１３０、回路基板１４０および放熱板１５０を備える。また、発熱体板１３０の表面は図示しない保護層膜で覆われており、発熱体板１３０および回路基板１４０は、放熱板１５０の同じ側の表面に載置されている。発熱体板１３０には、熱転写シートの搬送方向である副走査方向１２０ａに対して垂直方向な主走査方向１２０ｂに延びる発熱領域１３５が形成されている。
【００２２】
放熱板１５０はアルミニウム等の熱伝導率の高い金属材料で形成されている。また、発熱領域１３５に所定の発熱パターンを形成するための制御信号や駆動電力は、コネクタ１３６を介して回路基板１４０に入力される。発熱領域１３５を発熱させる駆動回路は、回路基板１４０の上に実装された図示しない駆動用ＩＣなどによって形成されている。駆動用ＩＣと発熱体板１３０とは、ボンディングワイヤ等によって電気的に接続されている。また、駆動用ＩＣと回路基板１４０に形成された配線パターンの間もボンディングワイヤ等によって電気的に接続されている。駆動用ＩＣおよびボンディングワイヤは、樹脂等によって封止されている。
【００２３】
図４にサーマルヘッドを備える熱転写プリンタと、熱転写シート１０、及び熱転写受像シートについて説明する。図４に示すように、サーマルヘッドを用いた熱転写プリンタは、所定の弾性を持つ材料で円筒状に形成されたプラテンローラ１６０を有している。このプラテンローラ１６０は、主走査方向に平行な直線上に軸１５２を持つ。また、プラテンローラ１６０の側面が発熱領域１３５に接するように配置され、軸１５２を中心に回転可能に設けられる。
【００２４】
また、熱転写プリンタは、プラテンローラ１６０と発熱領域１３５との間を通るように配置された熱転写シート１０を巻き取る熱転写シート巻取り機構１６１と、熱転写シート１０を供給する熱転写シート供給機構１６２と、熱転写シート１０と重ねてプラテンローラ１６０と発熱領域１３５との間を通るように配置された熱転写受像シート３０と、熱転写受像シート３０を搬送する搬送機構１６３を備える。プラテンローラ１６０の回転によって、プラテンローラ１６０と発熱領域１３５との間に挿入された熱転写シート１０は、副走査方向１２０ａに移動する。
【００２５】
発熱体板１３０は、アルミナなどの絶縁体で形成された支持基板１０１の一方の表面にグレーズ層１２５が形成された絶縁基板を有している。絶縁基板のグレーズ層１２５の表面には、主走査方向１２０ｂに間隔を置いて配列され、それぞれ副走査方向１２０ａに延びる抵抗体層１２３が形成されている。
【００２６】
抵抗体層１２３は、スパッタリング法や蒸着法等により形成される。この材質としては、Ｎｉ−Ｃｒ，Ｔａ2Ｎ，Ｔａ−ＳｉＯ2，Ｔａ−Ｓｉ，Ｔａ−Ｓｉ−Ｃ，Ｃｒ−Ｓｉ−Ｏ，ＺｒＮ，Ｔａ−ＳｉＣ，ｐｏｌｙ−Ｓｉその他公知のものが用いられる。
【００２７】
それぞれの抵抗体層１２３の表面には、一対の電極１７３ａ，１７３ｂが形成されている。一対の電極１７３ａ，１７３ｂで挟まれた抵抗体層１２３の一部が発熱部１０５となる。さらに、これらの抵抗体層１２３と電極１７３ａ，１７３ｂとを覆うように、保護層膜１２９が形成されている。
【００２８】
保護層膜１２９は、窒化珪素、炭化珪素、サイアロン、酸化タンタル、酸化珪素等を使用することができる。
【００２９】
電極１７３ｂは、駆動用ＩＣに接続されている。他方の電極１７３ａは、隣の電極１７３ａと接続され、いわゆる折り返し電極を形成している。
【００３０】
電極１７３ａ，１７３ｂは、たとえばアルミニウム（Ａｌ）などの導電体で形成されている。
【００３１】
（平坦化手段）
次に、図１を参照して平坦化手段の一実施形態について具体的に説明する。図１に示す形態のサーマルヘッドは、一対の電極１７３ａ，１７３ｂで挟まれた抵抗体層１２３上の一部、すなわち発熱部１０５が、発熱部分割体１１０によって覆われている。なお、発熱部分割体１１０は本発明の平坦化手段を構成する。
【００３２】
発熱部分割体１１０は、導電性を有する点を必須の要件とし、この要件を具備するものであればいずれであってもよく、従来公知の導電性材料を適宜選択して用いることができる。たとえば、モリブデン（Ｍｏ）、タングステン（Ｗ）、ニッケル（Ｎｉ）、チタン（Ｔｉ）などの導電性を有する材料を挙げることができる。
【００３３】
上述したように、発熱部１０５上の一部を覆うように設けられる発熱部分割体１１０は、導電性を有することから、発熱部分割体１１０に覆われた部分の発熱部１０５には、殆ど電流が流れない。換言すれば、発熱部分割体１１０に覆われた部分の発熱部１０５は、殆ど発熱しない。したがって、対をなす電極１７３ａ，１７３ｂの向かい合う端部の間の抵抗体層１２３、すなわち発熱部１０５は、２つの発熱部１０５ａ，１０５ｂに分割されることとなる。
【００３４】
図５に、発熱部分割体１１０によって発熱部１０５を、２つの発熱部１０５ａ，１０５ｂに分割したときの副走査方向の温度分布と、発熱部分割体１１０を設けなかった場合の副走査方向の温度分布と比較したグラフを示す。
【００３５】
図５において、点線は、高濃度印画に必要な熱エネルギーを背面層に加えたときの保護層膜表面の温度１８０を示している。また、実線は、保護層膜１２９の表面の温度分布１８１を示している。破線は、２つの発熱部１５０ａ，１５０ｂがそれぞれ単独で発熱した場合の仮想的な保護層膜１２９の表面の温度分布１８２，１８３を示す。一点鎖線は、従来のサーマルヘッドのように発熱部が１つの場合に、本実施形態と同一の幅で染料層の染料を転写させるための温度分布１８４である。
【００３６】
平坦化手段である発熱部分割体１１０によって、発熱部１０５を２つの発熱部１０５ａ，１０５ｂに分割した本実施形態では、発熱部１０５ａ，１０５ｂがともに発熱するため、保護層膜１２９の表面の温度分布は、実線で示される温度分布１８１のように、２つの発熱部１０５ａ，１０５ｂの間で平坦な温度分布となる。一方、発熱部が１つの場合、本実施形態の温度分布１８１と同じ幅で高濃度印画に必要な保護層膜表面の温度１８０を超えるようにするためには、ピーク温度が本実施形態の場合に比べて高い温度分布１８４とする必要がある。つまり、平坦化手段を有するサーマルヘッドが用いられる本発明によれば高濃度印画時に、高濃度印画に必要なエネルギーを安定して背面層に加えることができ、高濃度印画に必要な熱エネルギーを遥かに超える熱エネルギーが背面層に加わることを防止することができる。なお、本発明において、高濃度印画に必要な熱エネルギーとは、１１０℃以上１５０℃以下の温度範囲を意味する。一方高温度印画に必要な熱エネルギーを遥かに超える温度とは、２００℃以上の温度を意味する。
【００３７】
発熱部分割体１１０を設ける位置について特に限定はないが、発熱部をなす抵抗体層１２３の発熱量はその長さに依存するため、図１に示すように、発熱部分割体１１０によって分割された発熱部１０５ａ，１０５ｂの長さが電極間の中央部を中心として対称となるように設けられていることが好ましい。
【００３８】
発熱部分割体１１０の電気抵抗、位置、長さによって、保護層膜１２９の表面温度、すなわち、加熱される熱転写シートの背面層の温度は変化する。そこで、発熱部分割体１１０の電気抵抗、位置、長さは、画像形成が可能な温度以上となる部分が、できる限り平坦となるような範囲内で適宜設定することができる。
【００３９】
上記では、１つの発熱部分割体１１０によって、発熱部１０５を２つの発熱部１０５ａ，１０５ｂに分割しているが、２つ以上の発熱部分割体１１０を設けて、３つ以上の発熱部を形成することとしてもよい。
【００４０】
次に、図６を参照して平坦化手段の他の実施形態について具体的に説明する。図６に示す形態のサーマルヘッドは、発熱部１０５上に、熱拡散部２１０が設けられている。
【００４１】
上記一実施形態の平坦化手段が、発熱部分割体１１０によって、発熱部１０５を２つ以上の発熱部に分割し、温度分布を平坦化させているのに対し、本実施形態では、発熱部１０５上に熱拡散部２１０を設けることで、発熱部１０５上の温度分布を均一化させ、これにより温度分布の平坦化を図っている。なお、熱拡散部２１０は、本発明に用いられるサーマルヘッドの平坦化手段を構成する。
【００４２】
熱拡散部２１０としては、熱を拡散させる機能を奏する材料、すなわち、熱伝導率の高い材料から構成されている。このような材料としては、たとえば、アルミニウム、銅等の熱伝導率の高い金属や、合金等を挙げることができる。
【００４３】
図６に示す形態では、１つの発熱部１０５を覆うように熱拡散部２１０が設けられているが、複数の発熱部を覆うように熱拡散部が設けられていてもよい。また、熱拡散部は、保護層膜１２９上に設けられていてもよい。また、さらに第１の保護層膜、熱拡散部、第２の保護層膜がこの順で積層されるように設けられていてもよい。なお、第１の保護層膜、第２の保護層膜は、上記で説明した保護層膜１２９と同様の材料を用いることができる。
【００４４】
本実施形態では、発熱部１０５上に熱拡散部２１０が設けられていればよく、その形状や、大きさについて特に限定はないが、例えば、特開２０１１−１６１７３０号公報に開示がされているような構成をとることもできる。
【００４５】
＜＜熱転写シート＞＞
次に、本発明の画像形成方法、及び組合せに用いられる熱転写シートについて説明する。
【００４６】
本発明に用いられる熱転写シートの具体的な説明の前に、平坦化手段を有しないサーマルヘッドと熱転写シートを用いて画像形成を行った場合に懸念される問題点について説明する。平坦化手段を有しないサーマルヘッドを用いたときの画像形成時の温度分布は、図５の温度分布１８４に示すように、高濃度印画に必要な熱エネルギーを遥かに超える熱エネルギーが背面層に加わることとなる。高濃度印画に必要な熱エネルギーを遥かに超える熱エネルギーが加わった場合には、背面層のサーマルヘッドに対する摩擦力が高くなり、背面層がサーマルヘッド部材に溶融付着することによるスティッキングや、印画シワ、印画キズが発生する。かかる問題を解決するためには、（Ｉ)高濃度印画に必要な程度の温度環境下で背面層に滑性を付与する滑剤成分、具体的には、融点が１１０℃以上１５０℃以下の滑剤成分と、（ＩＩ)高濃度印画に必要な温度を遥かに超える温度環境下において背面層に滑性を付与する滑剤成分、具体的には、融点が２００℃以上の滑剤成分を背面層に含有させる必要がある。換言すれば、背面層に滑性を付与する温度が異なる少なくとも２種以上の滑剤成分、すなわち（Ｉ）、（ＩＩ）の滑剤成分を含有させる必要がある。
【００４７】
背面層の形成安定性や、滑剤成分の脱落の点からは滑剤成分は可能な限り含有されていないことが好ましい。また、硬化系の背面層においては、滑剤成分の含有比率が高くなるにつれ硬化が抑制されることから高濃度印画に必要な最低限の滑剤成分以外の滑剤成分は含有されていないことが好ましい。なお、平坦化手段を有しないサーマルヘッドを用いる場合には、高濃度印画に必要な最低限の滑剤成分は、上記（Ｉ）、（ＩＩ)双方となる。
【００４８】
本発明に用いられるサーマルヘッドは、上述したように、平坦化手段によって、発熱部から発生する熱エネルギーが平坦化されていることから、高濃度印画時に、発熱部から高濃度印画に必要なエネルギーを遥かに超える熱エネルギーが背面層にかかることを防止することができる。これにより、上記（ＩＩ）の滑剤成分を用いずに、高濃度の印画をスティッキングや、印画シワ、印画キズを生じさせることなく行うことができる。換言すれば、上記（Ｉ）の滑剤成分を背面層に含有することで足りる。
【００４９】
したがって、本発明の画像形成方法、及びサーマルヘッドとの組合せに用いられる熱転写シートは、図７に示すように、基材１の表面に染料層２が設けられ、基材の裏面に背面層３が設けられた構成をとり、この背面層３には、上記（Ｉ）の滑剤成分である融点が１１０℃以上１５０℃以下の滑剤成分が含有されている。一方で、背面層３には、上記（ＩＩ）の滑剤成分である融点が２００℃以上の滑剤成分は含有されていない。
【００５０】
この特徴を有する熱転写シート１０と、上記で説明した本発明に用いられるサーマルヘッドとを用いて画像を形成することで、スティッキングや、印画シワ、印画キズを生じさせることなく高濃度の印画を行うことができる。
【００５１】
なお、本発明に用いられる熱転写シート１０は、背面層３に、上記（Ｉ）の融点の滑剤成分が含有され、上記（ＩＩ）の融点の滑剤成分が含有されていないとの条件を具備するものであれば、他の要件についていかなる限定もされることはなく、それ以外の構成については従来公知の材料等を適宜選択して用いることができる。以下、熱転写シート１０の各構成について具体的に説明する。
【００５２】
（基材）
本発明の熱転写シート１０に用いられる基材１としては、ある程度の耐熱性と強度に加え、透明性を有するものであれば特に限定されることはなく、従来公知の材料を適宜選択して用いることができる。このような基材１として、例えば、０．５〜５０μｍ、好ましくは１〜１０μｍ程度の厚さのポリエチレンテレフタレートフィルム、１，４−ポリシクロヘキシレンジメチレンテレフタレートフィルム、ポリエチレンナフタレートフィルム、ポリフェニレンサルフィドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等が挙げられる。更に、これらの材料はそれぞれ単独でも使用できるが、他の材料と組み合わせた積層体として使用してもよい。
【００５３】
（背面層）
基材１の裏面、図７に示す場合にあっては基材１の下面には、背面層３が設けられている。背面層３は、バインダー樹脂と、（Ｉ）融点が１１０℃以上１５０℃以下の滑剤成分が含有されている一方で、（ＩＩ）融点が２００℃以上の滑剤成分は含有されていない。
【００５４】
背面層３に含有されるバインダーとしては、例えば、エチルセルロース、ヒドロキシエチルセルロース、ヒドロキシプロピルセルロース、メチルセルロース、酢酸セルロース、酢酪酸セルロース、硝化綿などのセルロース系樹脂、ポリビニルアルコール、ポリ酢酸ビニル、ポリビニルブチラール、ポリビニルアセタール、ポリビニルピロリドン、アクリル樹脂、ポリアクリルアミド、アクリロニトリル−スチレン共重合体などのビニル系樹脂、ポリエステル樹脂、ポリウレタン樹脂、シリコーン変性又はフッ素変性ウレタン樹脂などが挙げられる。これらの樹脂は単独で用いてもよく、２種以上を混合して用いることもできる。
【００５５】
また、これらのなかでバインダーとして、数個の反応性基、例えば、水酸基を有しているものを使用し、架橋剤として、ポリイソシアネートなどを併用して、バインダーを硬化することが好ましい。バインダーを硬化剤によって硬化せしめることにより、背面層３により高い耐熱性を付与することができる。また、背面層３に含まれるバインダーを硬化させることで、上記（Ｉ）融点が１１０℃以上１５０℃以下の滑剤成分が背面層３から脱落することを防止することができる。
【００５６】
背面層３に含有される上記（Ｉ）の滑剤成分は、融点が１１０℃以上１５０℃以下であるとの条件を満たすものであれば特に限定はなく、液体滑剤であってもよく、固体滑剤であってもよい。このような滑剤成分としては、例えば、ステアリン酸亜鉛等を挙げることができる。市販品としては、融点が１１９℃のエチレンビスオレイン酸アマイド（スリパックスＯ  日本化成（株）製）や、融点が１４２℃のメチレンビスステアリン酸アマイド（ビスアマイドＬＡ  日本化成（株）製）等を使用可能である。
【００５７】
上記（Ｉ）の滑剤成分の含有量について特に限定はないが、背面層３の固形分総量を１００質量％とした場合に、融点が１１０℃以上１５０℃以下の滑剤成分が１０質量％未満である場合には、高濃度印画時の滑性が低下する傾向にあり、一方で、３０質量％を超えると、それ以上の滑性の向上が見込めないばかりか、滑剤成分が脱落する可能性が高まる。また、さらに、上述したように、バインダーを架橋樹脂で硬化させるときの妨げとなる場合もある。したがって、この点を考慮すると、上記（Ｉ）の滑剤成分は、背面層３の固形分総量に対し、１０質量％以上３０質量％以下の範囲内で含有されていることが好ましい。
【００５８】
また、背面層３には、上記（ＩＩ）融点が２００℃以上の滑剤成分は含有されていない。背面層３に含まれない上記（ＩＩ）の滑剤成分としては、例えば、融点が２３０℃のステアリルリン酸亜鉛や、融点が２２０℃のステアリン酸リチウム等を挙げることができるが、これに限定されることはなく、融点が２００℃以上であるあらゆる滑剤成分は背面層３に含まれていない。
【００５９】
高濃度印画における上記の課題を解決するために、本発明では、背面層３に、上記（Ｉ）の滑剤成分が含有され、上記（ＩＩ）の含有されていないが、高濃度以外の濃度の印画について対応させるべく、その他の滑剤成分が含有されていてもよい。
【００６０】
その他の滑剤成分としては、低濃度印画時に背面層に滑性を付与する滑剤成分、例えば、融点が２５度以下であるリン酸エステル等を挙げることができる。リン酸エステルとしては、例えば、（１）炭素数６〜２０の飽和または不飽和高級アルコールのリン酸モノエステルまたはジエステル、（２）ポリオキシアルキレンアルキルエーテルまたはポリオキシアルキレンアルキルアリルエーテルのリン酸モノエステルまたはジエステル、（３）上記飽和または不飽和高級アルコールのアルキレンオキシド付加物（平均付加モル数１〜８）のリン酸モノエステルまたはジエステル、（４）炭素数８〜１２のアルキル基を有するアルキルフェノールまたはアルキルナフトールのリン酸モノエステルまたはジエステル等が挙げられる。
【００６１】
上記（１）および（３）における飽和または不飽和高級アルコールとしては、例えば、セチルアルコール、ステアリルアルコール、オレイルアルコール等が挙げられる。上記（４）におけるアルキルフェノールとしては、ノニルフェノール、ドデシルフェノール、ジフェニルフェノール等が挙げられる。
【００６２】
背面層３の形成方法としては、バインダー樹脂、上記（Ｉ）の滑剤成分、必要に応じて添加される他の成分を適当な溶剤中に溶解又は分散させて、塗工液を調製し、この塗工液をグラビアコーター、ロールコーター、ワイヤーバーなどの慣用の塗工手段により、塗工し、乾燥するものである。塗工液の調製に用いられる溶媒としては、例えば、水、トルエン、メチルエチルケトン、エタノール、イソプロピルアルコール、シクロヘキサン、ジメチルホルムアミド、酢酸エチル等を挙げることができる。背面層３の塗工量は、乾燥状態で通常、０．０１ｇ／ｍ2〜１０ｇ／ｍ2程度である。
【００６３】
（染料層）
図７に示すように基材１の一方の面の少なくとも一部には、染料層２が設けられている。なお、図７に示す形態では、染料層２と転写性保護層５とが面順次に設けられた構成をとっているが、基材１の全面に染料層２が設けられた構成とすることもできる。これ以外にも、昇華性の染料を含有する染料層と、着色剤を含む熱溶融組成物からなる熱溶融性のインクを含有する染料層とを連続した１枚の基材上に面順次に設けてもよい。染料層２は、本発明の画像形成方法に用いられる熱転写シート１０における必須の構成である。
【００６４】
この染料層２は、本発明の熱転写シートが昇華型熱転写シートの場合には、昇華性の染料を含有する染料層であり、熱溶融型熱転写シートの場合には、着色剤を含む熱溶融組成物からなる熱溶融性のインクを含有する染料層となる。以下、昇華型熱転写シートの場合を代表例として説明するが、本発明は、昇華型熱転写シートのみに限定されるものではない。
【００６５】
染料層２の材料は、従来公知の染料を使用することができるが、印画材料として良好な特性を有するもの、例えば、十分な着色濃度を有し、光、熱、温度等により変退色しないものが好ましく、ジアリールメタン系染料、トリアリールメタン系染料、チアゾール系染料、メロシアニン染料、ピラゾロン染料、メチン系染料、インドアニリン系染料、アセトフェノンアゾメチン、ピラゾロアゾメチン、イミダゾルアゾメチン、イミダゾアゾメチン、ピリドンアゾメチン等のアゾメチン系染料、キサンテン系染料、オキサジン系染料、ジシアノスチレン、トリシアノスチレン等のシアノスチレン系染料、チアジン系染料、アジン系染料、アクリジン系染料、ベンゼンアゾ系染料、ピリドンアゾ、チオフェンアゾ、イソチアゾールアゾ、ピロールアゾ、ピラゾールアゾ、イミダゾールアゾ、チアジアゾールアゾ、トリアゾールアゾ、ジスアゾ等のアゾ系染料、スピロピラン系染料、インドリノスピロピラン系染料、フルオラン系染料、ローダミンラクタム系染料、ナフトキノン系染料、アントラキノン系染料、キノフタロン系染料等が挙げられる。具体的には、ＭＳＲｅｄＧ（三井東圧化学社製）、Ｍａｃｒｏｌｅｘ  Ｒｅｄ Ｖｉｏｌｅｔ  Ｒ（バイエル社製）、ＣｅｒｅｓＲｅｄ  ７Ｂ（バイエル社製）、Ｓａｍａｒｏｎ  Ｒｅｄ  Ｆ３ＢＳ（三菱化学社製）等の赤色染料、ホロンブリリアントイエロー６ＧＬ（クラリアント社製）、ＰＴＹ−５２（三菱化成社製）、マクロレックスイエロー６Ｇ（バイエル社製）等の黄色染料、カヤセットブルー７１４（日本化薬社製）、ワクソリンブルーＡＰ−ＦＷ（ＩＣＩ社製）、ホロンブリリアントブルーＳ−Ｒ（サンド社製）、ＭＳブルー１００（三井東圧化学社製）、Ｃ．Ｉ．ソルベントブルー２２等の青色染料が挙げられる。
【００６６】
上記染料を担持するためのバインダー樹脂としては、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等が挙げられる。これらの中でも、セルロース系、ビニル系、アクリル系、ポリウレタン系、ポリエステル系等の樹脂が、耐熱性、染料の移行性等の点において好ましい。
【００６７】
染料層２には、無機微粒子、有機微粒子等の添加剤が含有されていてもよい。無機微粒子としては、カーボンブラック、アルミニウム、二硫化モリブデン等が挙げられ、有機微粒子としては、ポリエチレンワックス等が挙げられる。また、染料層２には、離型剤が含有されていてもよい。離型剤としては、シリコーンオイル、リン酸エステル等を挙げることができる。
【００６８】
染料層２の形成方法としては、上記染料及びバインダー樹脂に、必要に応じて離型剤、フィラー等の添加物を加え、トルエン、メチルエチルケトン、エタノール、イソプロピルアルコール、シクロヘキサン、ジメチルホルムアミド等の適当な溶媒に分散或いは溶解させた塗工液を、例えば、グラビア印刷法、グラビア版を用いたリバースロールコーティング法、ロールコーター、バーコーター等の形成手段により、基材上に塗工し、乾燥させることにより形成することができる。
【００６９】
（転写性保護層）
図７に示すように、本発明の画像形成方法に用いられる熱転写シート１０において、基材１上に上記で説明した染料層２と転写性保護層５とを面順次に設けることもできる。転写性保護層５は、多層構造をとっていてもよいし、単層構造をとっていてもよい。多層構造をとる場合には、画像に各種の耐久性を付与するための主体となる主保護層のほか、転写性保護層５と印画物の受像面との接着性を高めるために転写性保護層５の最表面に配置される接着層や、補助的な保護層や、保護層本体の機能以外の機能を付加するための層などが含まれていてもよい。主保護層とその他の層の順序は任意であるが、通常は、転写後に主保護層が受像面の最表面層となるように、接着層と主保護層との間に他の層を配置する。
【００７０】
多層構造の転写性保護層５を構成する主保護層又は単層構造の転写性保護層５は、従来から保護層形成用樹脂として知られている各種の樹脂で形成することができる。保護層形成用樹脂としては、例えば、ポリエステル樹脂、ポリスチレン樹脂、アクリル樹脂、ポリウレタン樹脂、アクリルウレタン樹脂、これらの各樹脂をシリコーン変性させた樹脂、これらの各樹脂の混合物、電離放射線硬化性樹脂、紫外線遮断性樹脂等を例示することができる。
【００７１】
電離放射線硬化性樹脂を含有する保護層は、耐可塑剤性や耐擦過性が特に優れている。電離放射線硬化性樹脂としては公知のものを使用することができ、例えば、ラジカル重合性のポリマー又はオリゴマーを電離放射線照射により架橋、硬化させ、必要に応じて光重合開始剤を添加し、電子線や紫外線によって重合架橋させたものを使用することができる。
【００７２】
紫外線遮断性樹脂を含有する保護層は、印画物に耐光性を付与することを主目的とする。紫外線遮断性樹脂としては、例えば、反応性紫外線吸収剤を熱可塑性樹脂又は上記の電離放射線硬化性樹脂に反応、結合させて得た樹脂を使用することができる。より具体的には、サリシレート系、ベンゾフェノン系、ベンゾトリアゾール系、置換アクリロニトリル系、ニッケルキレート系、ヒンダートアミン系のような従来公知の非反応性の有機系紫外線吸収剤に、付加重合性二重結合（例えばビニル基、アクリロイル基、メタアクリロイル基など）、アルコール性水酸基、アミノ基、カルボキシル基、エポキシ基、イソシアネート基のような反応性基を導入したものを例示することができる。
【００７３】
単層構造の転写性保護層５又は多層構造の転写性保護層５中に設けられた主保護層は、保護層形成用樹脂の種類にもよるが、通常は０．５〜１０μｍ程度の厚さであることが好ましい。
【００７４】
転写性保護層５の最表面には接着層が形成されていてもよい。接着層は、例えば、アクリル樹脂、塩化ビニル系樹脂、酢酸ビニル系樹脂、塩化ビニル／酢酸ビニル共重合樹脂、ポリエステル系樹脂、ポリアミド系樹脂のような加熱時接着性の良好な樹脂で形成することができる。接着層の厚さは、通常０．１〜５μｍ程度である。また、転写性保護層５と基材との間に離型層を設けてもよい。
【００７５】
（下引き層）
本発明においては、基材１と染料層２との間に下引き層６が設けられていることが好ましい。下引き層６を設けることで基材１と染料層２との密着性を向上させ、熱転写時に熱転写受像シートへの染料層２の異常転写を防止することができる。なお、下引き層は、熱転写シート１０における任意の構成である。
【００７６】
下引き層６を構成する樹脂としては、ポリエステル系樹脂、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂やポリビニルアルコール樹脂等のビニル系樹脂、ポリビニルアセトアセタールやポリビニルブチラール等のポリビニルアセタール系樹脂等が挙げられる。
【００７７】
また、下引き層６をコロイド状無機顔料超微粒子から構成することもできる。これにより画像形成時に染料層２の異常転写を防止できるだけでなく、染料層２から下引き層６への染料の移行を防止し、熱転写受像シートの染料受容層側への染料拡散を有効に行なうことができ、印画濃度を高めることができる。
【００７８】
コロイド状無機顔料超微粒子として、従来公知の化合物が使用できる。例えば、シリカ（コロイダルシリカ）、アルミナ或はアルミナ水和物（アルミナゾル、コロイダルアルミナ、カチオン性アルミニウム酸化物又はその水和物、擬ベーマイト等）、珪酸アルミニウム、珪酸マグネシウム、炭酸マグネシウム、酸化マグネシウム、酸化チタン等が挙げられる。特に、コロイダルシリカ、アルミナゾルが好ましく用いられる。これらのコロイド状無機顔料超微粒子の大きさは、一次平均粒径で１００ｎｍ以下、好ましくは５０ｎｍ以下であり、特に３〜３０ｎｍで用いることが好ましい。
【００７９】
下引き層６は、上記で例示した樹脂や、コロイド状無機顔料超微粒子を適当な溶媒に溶解或いは分散した下引き層用塗工液をグラビアコーティング法、ロールコート法、スクリーン印刷法、グラビア版を用いたリバースロールコーティング法等の従来から公知の形成手段により、塗工・乾燥して形成することができる。下引き層用塗工液の塗工量は、０．０２〜１．０ｇ／ｍ2程度であることが好ましい。
【００８０】
（背面プライマー層）
また、基材１と背面層３との間に背面プライマー層（図示しない）を設けることとしても良い。背面プライマー層は、基材１と、背面層３との密着性を向上させるために設けられる層であり、任意の層である。背面プライマー層として、例えばポリエステル樹脂、ポリウレタン樹脂、アクリル樹脂、ポリカーボネート樹脂、塩化ビニル／酢酸ビニル共重合体、ポリビニルブチラール樹脂等が挙げられる。
【００８１】
＜＜熱転写受像シート＞＞
本発明の画像形成方法、及び本発明の組合せは、上述したように、平坦化手段を有するサーマルヘッドと、背面層にサーマルヘッドよりも相対的に硬い物質が含まれていない熱転写シートを用いることで、サーマルヘッドへのヘッドカスの付着を防止し、かつサーマルヘッドの摩耗を防止した点に特徴を有するものである。したがって、本発明の画像形成方法、及び本発明の組合せに用いられる熱転写受像シートについて特に限定はなく、従来公知のいかなる熱転写受像シートであっても使用可能である。
【実施例】
【００８２】
以下に実施例と比較例を挙げて本発明を説明する。なお、文中の「部」は特に断りのない限り質量基準である。
【００８３】
（実施例１）
基材として厚さ５μｍのポリエチレンテレフタレートフィルムを用い、この上に、下記組成の背面層用塗工液１を乾燥時塗工量が０．５ｇ／ｍ2になるように塗工し、背面層を形成した。次いで、前記基材の背面層を設けた側とは反対の面に、下記組成のマゼンタ染料層用塗工液（Ｍ）をグラビア印刷機により、乾燥時塗工量が０．６ｇ／ｍ2になるように塗工、乾燥して染料層を形成し、実施例１の熱転写シートを得た。
【００８４】
＜マゼンタ染料層用塗工液（Ｍ）＞
・分散染料（ＭＳレッドＧ）                                            １．５部
・分散染料（マクロレックスレッドバイオレットＲ）                      ２．０部
・ポリビニルアセトアセタール樹脂                                      ４．５部
（ＫＳ−５  積水化学工業（株）製）
・ポリエチレンワックス                                                ０．１部
・メチルエチルケトン                                                ４５．０部
・トルエン                                                          ４５．０部
【００８５】
＜背面層用塗工液１＞
・ポリビニルブチラール樹脂                                                ７２部
（エスレックＢＭ−２  積水化学工業（株）製）
・ポリイソシアネート                                                        ８部
（バーノックＤ７５０  ＤＩＣ(株)製）
・ステアリン酸亜鉛（融点：１２５℃）                                      ２０部
（ＳＺ−ＰＦ  堺化学工業（株）製）
・メチルエチルケトン                                                    ２００部
・トルエン                                                              １００部
【００８６】
（実施例２）
背面層用塗工液１にかえて、下記組成の背面層用塗工液２を使用した以外はすべて実施例１と同様にして実施例２に用いられる熱転写シート２を得た。
【００８７】
＜背面層用塗工液２＞
・ポリビニルブチラール樹脂                                                ８１部
（エスレックＢＭ−２  積水化学工業（株）製）
・ポリイソシアネート                                                        ９部
（バーノックＤ７５０  ＤＩＣ(株)製）
・ステアリン酸亜鉛（融点：１２５℃）                                      １０部
（ＳＺ−ＰＦ  堺化学工業（株）製）
・メチルエチルケトン                                                    ２００部
・トルエン                                                              １００部
【００８８】
（実施例３）
背面層用塗工液１にかえて、下記組成の背面層用塗工液３を使用した以外はすべて実施例１と同様にして実施例３に用いられる熱転写シート３を得た。
【００８９】
＜背面層用塗工液３＞
・ポリビニルブチラール樹脂                                                ６３部
（エスレックＢＭ−２  積水化学工業（株）製）
・ポリイソシアネート                                                        ７部
（バーノックＤ７５０  ＤＩＣ(株)製）
・ステアリン酸亜鉛（融点：１２５℃）                                      ３０部
（ＳＺ−ＰＦ  堺化学工業（株）製）
・メチルエチルケトン                                                    ２００部
・トルエン                                                              １００部
【００９０】
（実施例４）
背面層用塗工液１にかえて、下記組成の背面層用塗工液４を使用した以外はすべて実施例１と同様にして実施例４に用いられる熱転写シート４を得た。
【００９１】
＜背面層用塗工液４＞
・ポリビニルブチラール樹脂                                            ８５．５部
（エスレックＢＭ−２  積水化学工業（株）製）
・ポリイソシアネート                                                    ９．５部
（バーノックＤ７５０  ＤＩＣ(株)製）
・ステアリン酸亜鉛（融点：１２５℃）                                        ５部
（ＳＺ−ＰＦ  堺化学工業（株）製）
・メチルエチルケトン                                                    ２００部
・トルエン                                                              １００部
【００９２】
（実施例５）
背面層用塗工液１にかえて、下記組成の背面層用塗工液５を使用した以外はすべて実施例１と同様にして実施例５に用いられる熱転写シート５を得た。
【００９３】
＜背面層用塗工液５＞
・ポリビニルブチラール樹脂                                                ５４部
（エスレックＢＭ−２  積水化学工業（株）製）
・ポリイソシアネート                                                        ６部
（バーノックＤ７５０  ＤＩＣ(株)製）
・ステアリン酸亜鉛（融点：１２５℃）                                      ４０部
（ＳＺ−ＰＦ  堺化学工業（株）製）
・メチルエチルケトン                                                    ２００部
・トルエン                                                              １００部
【００９４】
（実施例６）
背面層用塗工液１にかえて、下記組成の背面層用塗工液６を使用した以外はすべて実施例１と同様にして実施例６に用いられる熱転写シート６を得た。
【００９５】
＜背面層用塗工液６＞
・ポリビニルブチラール樹脂                                                ７２部
（エスレックＢＭ−２  積水化学工業（株）製）
・ポリイソシアネート                                                        ８部
（バーノックＤ７５０  ＤＩＣ(株)製）
・エチレンビスオレイン酸アマイド（融点：１１９℃）                        ２０部
（スリパックスＯ  日本化成（株）製）
・メチルエチルケトン                                                    ２００部
・トルエン                                                              １００部
【００９６】
（実施例７）
背面層用塗工液１にかえて、下記組成の背面層用塗工液７を使用した以外はすべて実施例１と同様にして実施例７に用いられる熱転写シート７を得た。
【００９７】
＜背面層用塗工液７＞
・ポリビニルブチラール樹脂                                                ７２部
（エスレックＢＭ−２  積水化学工業（株）製）
・ポリイソシアネート                                                        ８部
（バーノックＤ７５０  ＤＩＣ(株)製）
・メチレンビスステアリン酸アマイド（融点：１４２℃）                      ２０部
（ビスアマイドＬＡ  日本化成（株）製）
・メチルエチルケトン                                                    ２００部
・トルエン                                                              １００部
【００９８】
（比較例１）
実施例１で用いられる熱転写シートと同じものを比較例１に用いられる熱転写シートＡとした。
【００９９】
（比較例２）
背面層用塗工液１にかえて、下記組成の背面層用塗工液Ｂを使用した以外はすべて実施例１と同様にして比較例２に用いられる熱転写シートＢを得た。
【０１００】
＜背面層用塗工液Ｂ＞
・ポリビニルブチラール樹脂                                                ６３部
（エスレックＢＭ−２  積水化学工業（株）製）
・ポリイソシアネート                                                        ７部
（バーノックＤ７５０  ＤＩＣ(株)製）
・ステアリン酸亜鉛（融点：１２５℃）                                      ２０部
（ＳＺ−ＰＦ  堺化学工業（株）製）
・ステアリルリン酸亜鉛（融点：２３０℃）                                  １０部
（ＬＢＴ−１８３０精製  堺化学工業（株）製）
・メチルエチルケトン                                                    ２００部
・トルエン                                                              １００部
【０１０１】
（摩擦安定性評価）
熱転写シート１〜７、熱転写シートＢを、三菱電機社製昇華型プリンタ（ＣＰ９８００Ｄ）用熱転写受像シートと組み合わせ、以下の印画条件１にて画像形成を行い、実施例１〜７、比較例２の印画物を得た。このときの、動摩擦係数を、特開２００３−３００３３８号公報に記載されている摩擦力測定機能付熱転写プリンタを用いて測定し、以下の評価基準に基づいて、摩擦安定性の評価を行った。評価結果を表１に示す。なお、熱転写シートＡについては、サーマルヘッドＡ（本発明のサーマルヘッド）を以下の印画条件２で示すサーマルヘッドＢ（従来サーマルヘッド）に変更した以外、印画条件１と全て同様の条件とした印画条件２で画像形成を行い比較例１の印画物を得た。このときの動摩擦係数を上記と同様にして行い、摩擦安定性の評価を行った。
【０１０２】
「印画条件１」
・サーマルヘッドＡ（平坦化手段を有する本発明のサーマルヘッド）；図１に示す形態の模擬サーマルヘッド（ヘッド抵抗値５０００Ω、解像度３００ｄｐｉ（ｄｏｔｓ  ｐｅｒ  ｉｎｃｈ））
・ライン速度；１ｍｓ／Ｌｉｎｅ、（用紙搬送方向の解像度は、３００ｌｐｉ（ｌｉｎｅ  ｐｅｒ  ｉｎｃｈ））
・パルスデューティ；９０％
・印加電力；３０Ｖ
・印圧；４０Ｎ
・印画画像；幅１６００ピクセル×長さ１０９０ピクセルのサイズで、階調０〜２５５のグラデーション画像（１ピクセルは、１ドットに相当）
【０１０３】
「印画条件２」
・サーマルヘッドＢ（平坦化手段を有しない従来サーマルヘッド）；特開２００８−１６８４８５号公報の図３に示される形態の模擬サーマルヘッド（ヘッド抵抗値５０００Ω、解像度３００ｄｐｉ（ｄｏｔｓ  ｐｅｒ  ｉｎｃｈ））
【０１０４】
「評価基準」
○・・・動摩擦力測定値が２０Ｎ未満
△・・・動摩擦力測定値が２０Ｎ以上２５Ｎ未満
×・・・動摩擦力測定値が２５Ｎ以上
【０１０５】
（ヘッドカス付着評価）
実施例１〜７として熱転写シート１〜７を、比較例１、２として熱転写シートＡ、Ｂを、三菱電機社製昇華型プリンタ（ＣＰ９８００Ｄ）用熱転写受像シートと組み合わせ、上記印画条件にて２５５階調の印画を、印画メートル数１２００ｍ行った。このときのサーマルヘッドに付着する印画カスの状態を目視にて確認し、以下の評価基準に基づいて印画カスの評価を行った。評価結果を表１に併せて示す。
【０１０６】
「評価基準」
○・・・発熱体周辺部にカスが付着していない。
△・・・発熱体周辺部にカスが付着しているが、印画物に濃淡ムラがない。
×・・・発熱体周辺部にカスが付着しており、印画物に濃淡ムラが発生している。
【０１０７】
（サーマルヘッドの挙動）
平坦化手段を有する本発明のサーマルヘッドＡ、平坦化手段を有しない従来のサーマルヘッドＢの挙動を確認したところ、平坦化手段を有する本発明のサーマルヘッドＡでは、図５の符号（１８１）の挙動を示した。一方、平坦化手段を有しない従来のサーマルヘッドＢでは、図５の符号（１８４）の挙動を示した。
【０１０８】
【表１】
2013203051.tif 000003
【０１０９】
表１からも明らかなように、背面層に、融点が１１０℃以上１５０℃以下の滑剤成分が含有され、一方で融点が２００℃以上の滑剤成分が含有されていない熱転写シートと、平坦化手段を有するサーマルヘッドＡとを組み合わせて画像形成を行った実施例では、摩擦安定性、ヘッドカスの評価ともに良好な結果を得ることをできることが確認できた。一方、本発明の要件を充足する熱転写シートを用いた場合であっても、平坦化手段を有しない従来のサーマルヘッドＢと組合せて画像形成を行った比較例１では、摩擦安定性が実施例と比較して著しく低くなっていることが確認された。また、平坦化手段を有するサーマルヘッドＡを用いた場合であっても、融点が２００℃以上の滑剤成分を含む熱転写シートと組合せて画像形成を行った比較例２では、ヘッドカスの発生が確認された。
【符号の説明】
【０１１０】
１０・・・熱転写シート
１・・・基材
２・・・染料層
３・・・背面層
５・・・転写性保護層
１００・・・サーマルヘッド
１０１・・・支持基板
１０５・・・発熱部
１１０・・・発熱部分割体
２１０・・・熱拡散部
１２０ａ・・・副走査方向
１２０ｂ・・・主走査方向
１２３・・・抵抗体層
１２９・・・保護層膜
１３０・・・発熱体板
１３５・・・発熱領域
１４０・・・回路基板
１５０・・・放熱板
１５２・・・軸
１６０・・・プラテンローラ
１６１・・・熱転写シート巻取り機構
１６２・・・熱転写シート供給機構
１６３・・・搬送機構
【図１】
2013203051.tif 000004
【図２】
2013203051.tif 000005
【図３】
2013203051.tif 000006
【図４】
2013203051.tif 000007
【図５】
2013203051.tif 000008
【図６】
2013203051.tif 000009
【図７】
2013203051.tif 000010